(57)【要約】  【課題】  本発明の目的は、端子極柱頂部のみにフラックスを正確に塗布できるとともに、その塗布量も精度良く一定量供給でき、もって溶接後端子表面にヌメリの発生しない、しかも製造が容易な蓄電池用端子の製造方法を提供することにある。  【解決手段】  電槽蓋に下端部を埋設した中空筒状のブッシング端子内に端子極柱を挿着し、かつ該端子極柱の頂部にのみ計量手段を介してノズルによりフラックスを載置した後、前記端子極柱と前記ブッシング端子とを溶接することを特徴とするものである。  【選択図】  図１
2005032623.tif 000002
【特許請求の範囲】
【請求項１】
電槽蓋に下端部を埋設した中空筒状のブッシング端子内に端子極柱を挿着し、かつ該端子極柱の頂部にのみ計量手段を介してノズルによりフラックスを載置した後、前記端子極柱と前記ブッシング端子とを溶接することを特徴とする蓄電池用端子の製造方法。
【発明の詳細な説明】
【技術分野】
【０００１】
本発明は、例えば鉛蓄電池の端子の如き、蓄電池用端子の製造方法に関するものである。
【背景技術】
【０００２】
従来、例えば鉛蓄電池用端子を製造する場合、図２に示すように鉛蓄電の電槽蓋１に埋設された中空円筒状のブッシング端子２内に端子極柱３を挿着した後、フラックスを含浸させた刷毛４やスポンジにより、図２のように端子極柱３の頂部にフラックスを塗布し、しかる後バーナー等の加熱手段にて加熱して溶接して、図３に示すようにブッシング端子２と端子極柱３の頂部とを一体化して蓄電池用の端子を形成していた。
【０００３】
あるいはまた端子極柱３の頂部に凹部を設けてこれにフラックスを充填し、かつブッシング端子２と端子極柱３の各頂部に各々電極を取り付け、かつまたブッシング端子２の側面に絶縁性治具を当接した後、前記電極間に電流を流してブッシング端子２と端子極柱３の両頂部部分を溶接する方法も提案されていた（特許文献１）。
【特許文献１】特開平２−２３４３４７号公報
【発明の開示】
【発明が解決しようとする課題】
【０００４】
ところで前記図２に示す方法のように、フラックスを含浸させた刷毛４やスポンジでフラックスを端子極柱３の頂部に塗布する方法では、端子極柱３の頂部のみにフラックスを塗布することは困難で、度々ブッシング端子２の頂部や側面へもフラックスを塗布してしまっていた。加えて、この図２に示す方法では、端子極柱３の頂部へのフラックスの塗布量の制御が難しく、フラックスを多めに塗布してしまうことが多かった。
【０００５】
このようにフラックスを端子極柱３の頂部だけでなく、ブッシング端子２の頂部や側面にまで塗布したり、あるいは多めに塗布してしまうと、溶接後フラックスが残留し、端子の頂部あるいは側面５にヌメリが発生し、出来上がったこの端子に負荷端子を接続した際、このヌメリが原因で負荷端子が回動して端子から抜け易くなる、という問題があった。
【０００６】
そのため、溶接後出来上がった端子の表面を研磨し、残留フラックスを取り除かねばならなかった。
【０００７】
また特許文献１に記載の方法では、溶接作業の前に、予め端子極柱３の頂部に凹部を設け、これにフラックスを充填しておく必要があったり、かつブッシング端子２と端子極柱３の各頂部に各々電極を取り付け、さらにはブッシング端子２の側面に絶縁性治具を当接しなければならない等多くの準備が必要で、端子の製造が大変であった。
【０００８】
前記問題に鑑み本発明の目的は、端子極柱頂部にのみフラックスを正確に塗布できるとともに、その塗布量も精度良く一定量供給でき、もって溶接後端子表面にヌメリの発生しない、しかも製造が容易な蓄電池用端子の製造方法を提供することにある。
【課題を解決するための手段】
【０００９】
前記目的を達成すべく本発明の蓄電池用端子の製造方法は、電槽蓋に下端部を埋設した中空筒状のブッシング端子内に端子極柱を挿着し、かつ該端子極柱の頂部にのみ計量手段を介してノズルによりフラックスを載置した後、前記端子極柱と前記ブッシング端子とを溶接することを特徴とするものである。
【００１０】
このようにしてなる本発明の蓄電池用端子の製造方法によれば、端子極柱へのフラックスの供給及び塗布を、計量手段を介してノズルにより行うため、塗布する位置及び塗布量とも正確、かつ精度良く制御できる。
【００１１】
それ故、フラックスを端子極柱の頂部にのみ供給、塗布でき、その量も精度良く制御できるので溶接に必要な量以上のフラックスを供給する恐れがなくなる。その結果、ブッシング端子と端子極柱の各頂部を溶接後、両者の頂部やブッシング端子の側面部、すなわち端子表面にヌメリが発生することがなくなる。
【００１２】
しかも特許文献１に記載の発明のような事前の準備がほとんど必要でないため、製造も極めて容易になる。
【発明の効果】
【００１３】
本発明の蓄電池用端子の形成方法によれば、端子極柱頂部のみにフラックスを正確に載置でき、しかも精度良く一定量塗布できるので、製造した端子表面にヌメリのない、それ故、溶接後ヌメリを研磨する必要のない蓄電池用端子を、しかも容易に製造することができる。
【発明を実施するための最良の形態】
【００１４】
図１に本発明の蓄電池用端子の形成方法の一実施例を示す。
図１に示すように本発明の蓄電池用端子の製造方法は、まず電槽蓋１にその下端部を埋設した鉛合金製の、具体的には例えば、鉛―アンチモン合金製の中空筒状のブッシング端子２内に、これも鉛合金からなる端子極柱３を挿着し、かつ該端子極柱３の頂部にのみノズル７によりフラックスを一定量載置する。しかる後、前記端子極柱３と前記ブッシング端子２の各頂部同士をバーナー等の加熱手段で加熱して溶接するものである。
【００１５】
図１において、符号８はフラックスを貯蔵するフラックスタンクを示し、符号９はバルブを示している。
【００１６】
ところでこのバルブ９には計量用のシリンダー１０が装着されていて、例えばこのシリンダー１０を引くことで一定量のフラックスがフラックスタンク８側から吸引される。吸引された一定量のフラックスは、前記シリンダー１０を押すことでノズル７へと供給される。
【００１７】
ノズル７の直下には、予め端子極柱３の頂部が位置決めされており、前述したように計量用のシリンダー１０により正確にその量が制御されたフラックスがノズル７より端子極柱３の頂部に滴下され、載置される。
【００１８】
図１において符号２０はこのようにして端子極柱３の頂部に載置されたフラックスを示して、その量は例えば０．１ｍｌである。なお端子極柱の頂部の径は例えば４．５ｍｍである。
【００１９】
このように一定量のフラックス２０を端子極柱３の頂部にのみ載置したら、通常行われているようにバーナー等の加熱手段でこれを加熱し、ブッシング端子２と端子極柱３の頂部を溶接して一体化し、前述した図３に示すような端子を形成した。
【００２０】
溶接後製造した端子の表面、すなわちブッシング端子２と端子極柱３との溶接部及びブッシング端子２の側面を観測したが、従来問題になっていたヌメリは全く発生していなかった。
【００２１】
さらに本発明の蓄電池用端子の製造方法の効果を確認すべく、本発明の方法で端子を１００個製造した。
【００２２】
一方、これと比較するため予めスポンジにフラックスを含浸させておき、このスポンジを押し当てることにより端子極柱３の頂部にフラックスを塗布し、しかる後ブッシング端子２と端子極柱３の頂部をバーナーで加熱し、溶接して１００個の端子を製造した。
【００２３】
製造後の端子各１００個についてヌメリの発生を調べた。その結果、本発明の方法で製造した端子表面にはヌメリは全く見られず、１００個すべてについて問題がなかった。
【００２４】
しかしながら従来の方法で製造した１００個については、８５個について端子の表面にヌメリが発生していた。
【００２５】
以上のように、本発明の蓄電池用端子の製造方法によれば、従来のようにフラックスを含浸させた刷毛やスポンジに代えて、シリンダーの如き計量手段を介して、しかもノズルといった、いわゆる吐出口が細い供給手段によりフラックスを供給するため、端子極柱の頂部といった極めて狭い場所にも正確に、かつ一定量のフラックスを載置できる。それ故、製造した端子表面にヌメリの発生のない蓄電池用端子を製造することができる。
【００２６】
加えて溶接に先立ち、事前にブッシング端子２や端子極柱３に電極を接続する等の準備作業も必要でないため、製造も簡単である。
【００２７】
ところで前記実施例において計量手段としてシリンダー１０を用いているが、計量手段としてはこのシリンダー１０に限定されるものではなく、フラックスのような液状体を計量できる計量器であれば他の計量器でも使用できる。
【００２８】
また同様に前記実施例ではシリンダー１０をバルブ９の位置に設置しているが、シリンダー１０はこの位置に限るものではなく、ノズル７の前であればどの位置に設けることもできる。
【図面の簡単な説明】
【００２９】
【図１】本発明の蓄電池用端子の製造方法の一実施例を示す断面図である。
【図２】従来の蓄電池用端子の製造方法を示す断面図である。
【図３】図２の方法で得られた蓄電池用端子の断面図である。
【符号の説明】
【００３０】
１  電槽蓋
２  ブッシング端子
３  端子極柱
４  刷毛
５  端子の側面
７  ノズル
８  フラックスタンク
９  バルブ
１０  シリンダー
２０  フラックス
【図１】
2005032623.tif 000003
【図２】
2005032623.tif 000004
【図３】
2005032623.tif 000005